FR 2823226 A1 20021011 FR 0104551 A 20010404 L'invention concerne les aciers pour usage sous contrainte à haute température aux environs de 600 à 650 C et plus particulièrement les aciers dits ferritiques à haute teneur en chrome qui possèdent une structure martensitique revenue tant à la température ambiante qu'à la température de service. L'invention vise à s'appliquer à des produits métallurgiques tels que par exemple des tubes de surchauffeurs, des tubes de resurchauffeurs, des collecteurs ou des canalisations de vapeur surchauffée ou resurchauffée pour des chaudières ou encore des tubes pour fours de chimie ou de pétrochimie. Au-delà des aciers ferritiques à 2,25 % Cr-1 % Mo du type T22 selon ASTM A213, on connaît depuis longtemps pour de tels usages les tubes en acier inoxydable austénitique du type TP321 H, TP347H selon ASTM A213 (ASTM = American Society for Testing and Materials) qui contiennent environ 0,05 % C, 18 % Cr, 11 % Ni et sont stabilisés respectivement au Ti ou au Nb. Ces aciers sont très résistants à la corrosion par la vapeur du fait de leur teneur en chrome et possèdent une résistance très élevée à la rupture par fluage jusqu'à 700 C du fait de leur structure austénitique. Ils possèdent par contre de gros inconvénients liés à leur structure austénitique qui les rend peu compatibles avec les aciers à structure ferritique ou martensitique, lesquels sont forcément utilisés dans d'autres parties de la chaudière moins exposées à la température ; d'où l'importance des recherches sur de nouveaux matériaux à structure ferritique ou martensitique. On connaît ainsi pour les usages à haute température les tubes en acier T91 selon la spécification ASTM A213 (généralement utilisée pour les petits tubes de surchauffeurs) ou en acier P91 selon la spécification ASTM A335 (généralement utilisée pour les plus gros tubes de collecteur ou de conduite de vapeur surchauffée) ; ces nuances contiennent 0,1 % C, 9 % Cr, 1 % Mo, 0,2 % V, 0,08 % Nb et 0,05 % N et présentent une contrainte à rupture par fluage en 105 h à 600 C (cR 105 h 600 c) de 98 MPa. L'acier T92 selon spécification ASTM A213 (ou P92 selon spécification ASTM A335) possède une composition chimique voisine des T91/P91, sauf que sa teneur en Mo est très réduite mais qu'il contient 1,8 % W et une micro addition de B ; la résistance à la rupture par fluage (YR 105 h 600'C de cet acier est de l'ordre de 120 MPa. Ces aciers T91, P91, T92, P92 contiennent 9 % Cr et certains de leurs utilisateurs pensent qu'une telle teneur en Cr est insuffisante pour résister à l'oxydation à chaud et/ou à la corrosion par la vapeur d'eau au-delà de 600 C, notamment à 6500C compte tenu de la température de métal envisagée pour les tubes de surchauffeurs de centrales thermiques futures. Il est sûr que la présence d'une couche d'oxyde en surface intérieure de tubes de surchauffeurs, couche provenant de la corrosion de l'acier par la vapeur circulant dans ces tubes, crée une résistance thermique qui augmente avec l'épaisseur de cette couche et qui entraîne à flux thermique constant une augmentation de la température moyenne des tubes donc une diminution importante de leur durée de vie. En outre, l'écaillage de cette couche lorsqu'elle est trop importante peut conduire à des accumulations de débris dans les cintres de surchauffeurs entravant la circulation de la vapeur avec un risque supplémentaire de surchauffe des tubes. L'écaillage peut également conduire à des entraînements de débris dans la turbine et donc à des détériorations des aubes de celle-ci. On connaît par ailleurs l'acier X20CrMoV12-1 (en abrégé X20) selon la norme allemande DIN 17175 qui contient 0,20 % C, 11 à 12 % Cr, 1 % Mo et 0,2 % V. Cet acier est censé être plus résistant à l'oxydation à chaud que les T91 ou T92 du fait de sa teneur en Cr mais il est beaucoup moins résistant à la rupture par fluage que les T91/P91 et il est difficile à souder, notamment en fortes épaisseurs. Il serait donc avantageux de modifier l'acier T92/P92 dont la résistance au fluage est satisfaisante mais dont la résistance à l'oxydation à chaud est insuffisante en augmentant sa teneur en Cr à 12 % Cr mais une telle augmentation se heurte à l'apparition dans la structure de ferrite néfaste pour la transformation de l'acier (forgeabilité) pour la tenacité et pour la résistance au fluage. i L'augmentation de la teneur en Cr dans l'acier X20 est compensée par une teneur en C plus élevée (0,20 % contre 0,10 %) et par une addition modérée de Ni (entre 0,5 et 1 %). Une teneur en C supérieure ou égale à 0,20 % apparaît peu souhaitable pour la soudabilité. Une addition importante de Ni offre quant à elle l'inconvénient d'abaisser fortement le point Ad et donc de limiter la température maximale de revenu des tubes ; elle semble également être néfaste pour la résistance à la rupture par fluage. Le brevet US 5069870 divulgue l'addition de Cu (élément gammagène) à des teneurs allant de 0, 4 % jusqu'à 3 % sur un acier à 12 % Cr pour compenser l'augmentation de teneur en Cr. Mais l'addition de Cu pose des problèmes de forgeabilité pour les fabrications de tubes de surchauffeurs par laminage à chaud. Une nuance à 11 % Cr, 1,8 % W, 1 % Cu et micro-alliée aux V, Nb et N est d'ailleurs reprise dans les ASTM A213 et A335 sous les dénominations T122, P122. La demande de brevet JP 4371551 divulgue une addition de Co (également gammagène) entre 1 et 5 % (et préférentiellement de plus de 2 %) sur un acier contenant 0,1 % C, 8 à 13 % Cr, 1 à 4 % W, 0,5 à 1,5 % Mo, moins de 0,20 % Si (et préférentiellement moins de 0,10 % Si) et micro-allié au V, Nb, N et B pour obtenir une résistance à la rupture par fluage très élevée et une résilience à l'essai Charpy V suffisante après vieillissement. Un tel acier est cependant généralement cher à produire et n'est pas exempt de risque de fragilité à long terme. On a cherché par la présente invention à réaliser un acier : - dont la résistance au fluage à 600 et 650 C soit au moins équivalente à celle de l'acier T92/P92 ; - dont la résistance à l'oxydation à chaud et à la corrosion par la vapeur d'eau soit au moins égale à celle de l'acierX20CrMoV12-1 ; - occasionnant un coût inférieur de production de tubes sans soudure par rapport à des nuances améliorées qui ont été citées précédemment, le coût de production étant affecté non seulement par celui des éléments d'addition mais aussi par celui de la transformation en tubes sans soudure. On a aussi cherché à ce que l'acier selon l'invention permette la fabrication des tubes sans soudure de petit ou gros diamètre, par divers procédés connus de laminage à chaud, tels que par exemple les procédés Stiefel, MPM, à pas de pèlerin, par banc poussant, par laminage continu avec réducteur-tireur, par laminage Axel, par laminage planétaire. Selon l'invention, l'acier contient en poids : C 0, 06 à 0, 20 % Si : 0, 10 à 1, 00% Mn 0, 10 à 1, 00 % S inférieur ou égal à 0,010 % Cr 10,00 à 13, 00 % Ni inférieur ou égal à 1, 00 % W 1, 00 à 1, 80% Mo tel que (W/2+Mo) est inférieur ou égal à 1, 50 % Co 0, 50 à 2, 00 % V 0, 15 à 0, 35% Nb 0, 030 à 0, 150 % N 0, 030 à 0, 120 % B 0, 0010 à 0, 0100 % ainsi qu'optionnellement au plus 0,050 % en poids d'AI et au plus 0,0100 % en poids de Ca. Le reste de la composition chimique de cet acier est constitué de fer et des impuretés ou des résiduels résultant des ou nécessaires aux procédés d'élaboration et de coulée de l'acier. Préférentiellement, les teneurs en constituants de la composition chimique sont reliées entre elles pour que l'acier après traitement thermique de normalisation entre 1050 et 1080 C et revenu possède une structure martensitique revenue exempte ou quasiment exempte de ferrite o. L'influence des éléments de la composition chimique sur les propriétés de l'acier est la suivante. CARBONE : A haute température, notamment lors de processus de fabrication à chaud de produits métallurgiques ou durant l'austénitisation du traitement thermique final, cet élément stabilise l'austénite et tend par conséquent à réduire la formation de ferrite o. A température ambiante ou de service, le carbone est sous forme de carbures ou de carbonitrures dont la répartition initiale et l'évolution de cette répartition dans le temps agissent sur les caractéristiques mécaniques à l'ambiante et à température de service. Une teneur en C inférieure à 0,06 % permet difficilement d'obtenir une structure exempte de ferrite ô et les caractéristiques de fluage recherchées. Une teneur en C supérieure à 0,20 % est néfaste pour la soudabilité de l'acier. Une fourchette de teneur 0,10-0, 15 % est préférée. SILICIUM : Cet élément est un élément désoxydant de l'acier liquide qui limite par ailleurs la cinétique d'oxydation à chaud par l'air ou par la vapeur d'eau, notamment d'après les inventeurs, en synergie avec la teneur en chrome. Une teneur inférieure à 0,10 % en Si est insuffisante pour obtenir ces effets. Le Si est par contre un élément alphagène qu'il faut limiter pour éviter la formation de ferrite 0 et il tend en outre à favoriser les précipitations fragilisantes en service. Sa teneur a pour cela été limitée à 1,00 %. Une fourchette préférentielle va de 0,20 à 0,60 %. MANGANÈSE : Cet élément favorise la désoxydation et fixe le soufre. Il réduit en outre la formation de ferrite 8. A une teneur supérieure à 1, 00 %, il réduit par contre la résistance à la rupture par fluage. Une fourchette préférentielle va de 0,15 à 0, 50 %. SOUFRE : Cet élément forme essentiellement des sulfures qui réduisent la résilience en sens travers et la forgeabilité. Une teneur en S limitée à 0,010 % permet d'éviter la formation de défauts lors du perçage à chaud de billettes lors du processus de fabrication de tubes sans soudure. Une teneur la plus basse possible, par exemple inférieure ou égale à 0,005 %, voire à 0,003 % est préférée. CHROME : Cet élément se trouve à la fois dissous dans la matrice de l'acier et précipité sous forme de carbures. Une teneur minimale en Cr de 10 % et préférentiellement de 11 %, est nécessaire pour la tenue à l'oxydation à chaud. Compte tenu du caractère alphagène du chrome, une teneur supérieure à 13 % permet difficilement d'éviter la présence de ferrite 8. NICKEL : Il favorise la résilience et empêche la formation de ferrite 8, mais diminue fortement la température Ad et diminue donc la température maximale de revenu de l'acier. Une teneur supérieure à 1 % n'est donc pas souhaitable, d'autant plus que le nickel tend à réduire la résistance à la rupture par fluage. On préférera limiter la teneur maximale en Ni à 0, 50 %. TUNGSTÈNE : Cet élément qui est à la fois dissous et précipité sous forme de carbures et de phases intermétalliques est fondamental pour la tenue au fluage à 600 C et audessus, d'où une teneur minimale de 1,00 %. Mais cet élément est cher, fortement ségrégeant et alphagène et tend à former des phases intermétalliques fragilisantes. Les inventeurs ont trouvé qu'il n'était pas judicieux d'augmenter la teneur en W au- delà de 1, 80 %. MOLYBDÈNE : Cet élément a un effet similaire au tungstène même s'il apparaît moins efficace pour la résistance au fluage. Ses effets s'ajoutant à ceux du tungstène, la teneur en (W/2+Mo) a été avantageusement limitée à 1,50 %. La teneur en molybdène est préférentiellement inférieure ou égale à 0,50 %. COBALT : Cet élément stabilise l'austénite et permet donc de tolérer plus de 10 % de Cr et il améliore aussi les propriétés de résistance au fluage ; une teneur minimale de 0,50 % est donc recherchée. Par contre, cet élément contribue à entrer dans des composés intermétalliques fragilisant susceptibles de précipiter à la température de service et il est en outre très coûteux. Jusqu'à présent, cet élément a surtout été utilisé à des teneurs supérieures à 2 % dans les matériaux pour usage considéré à haute température pour améliorer leur résistance à la rupture par fluage. Les inventeurs de la présente invention ont constaté avec surprise que la plage de teneur en cobalt de 0,50 à 2,00 % et préférentiellement de 1,00 à 1,50 % permettait de tenir les objectifs visés pour cet acier et notamment un compromis optimal de différentes caractéristiques éventuellement contradictoires (par exemple, résistance à l'oxydation, résistance au fluage et forgeabilité), avec une métallurgie relativement simple et un coût de fabrication limité des produits métallurgiques. Ce n'est pas le cas avec les aciers contenant plus de 2 % de Co qui ont été jusqu'à présent mis en avant. VANADIUM : Cet élément forme des nitrures et des carbonitrures très fins et stables et donc très importants pour la résistance à la rupture par fluage. Une teneur inférieure à 0,15 % est insuffisante pour obtenir le résultat recherché. Une teneur supérieure à 0, 35 % est néfaste vis-à-vis du risque d'apparition de ferrite 8. Une fourchette préférentielle va de 0,20 à 0,30 %. NIOBIUM : Comme le vanadium, cet élément forme des carbonitrures stables et son addition renforce la stabilité des composés de vanadium. Une teneur en Nb inférieure à 0,030 % est insuffisante pour ce faire. Une teneur en Nb supérieure à 0, 15 % est défavorable, les carbonitrures de Nb pouvant alors avoir une taille excessive et réduire la résistance au fluage. Une fourchette préférentielle va de 0,050 à 0, 100 %. AZOTE : Cet élément gammagène permet de réduire l'apparition de ferrite o. Il permet aussi et surtout de former des nitrures et carbonitrures très fins et beaucoup plus stables que les carbures correspondants. Une teneur minimale en azote de 0,030 % est donc exigée. Une teneur en azote supérieure à 0,120 % conduit sur les aciers considérés à des soufflures sur les lingots, les billettes ou les brames et par conséquent à des défauts sur les produits métallurgiques. Le même risque existe au moment du soudage de mise en oeuvre de ces produits. Une fourchette de teneur en azote de 0,040 % à 0,100 % est préférée. BORE : Cet élément contribue à stabiliser les carbures lorsqu'il est ajouté à plus de 0, 0010%. Une teneur supérieure à 0,0100 % peut par contre diminuer fortement la température de brûlure des produits notamment bruts de coulée et apparaît donc défavorable. ALUMINIUM : Cet élément n'est pas nécessaire en soi pour obtenir les caractéristiques métallurgiques souhaitées et il est ici considéré comme résiduel d'élaboration ; son addition est donc laissée optionnelle. C'est un puissant désoxydant du métal et du laitier d'élaboration et il permet de ce fait une désulfuration rapide et poussée de l'acier par échange métal-laitier. Cet élément étant également alphagène et avide d'azote, des teneurs en AI supérieures à 0,050 % sont défavorables. Selon les besoins, on pourra si nécessaire ajouter l'aluminium pour obtenir une teneur finale pouvant aller jusqu'à 0, 050 %. CALCIUM Une teneur en Ca ou en Mg inférieure à 0,0010 % résulte d'échanges entre acier liquide et laitier d'élaboration contenant de la chaux ou de la magnésie en milieu très désoxydé : ce sont donc des résiduels inévitables d'élaboration. Le calcium peut toutefois être optionnellement ajouté à des teneurs un peu supérieures à 0, 0010 % pour améliorer la coulabilité et/ou contrôler la forme des oxydes et des sulfures. Une teneur en Ca supérieure à 0,0100 % dénote un acier riche en oxygène et par conséquent sale et est donc défavorable. AUTRES ELEMENTS : Hormis le fer qui est le constituant de base de l'acier et les éléments précédemment indiqués, l'acier selon l'invention ne contient comme autres éléments que des impuretés telles que, par exemple, le phosphore ou l'oxygène et des résiduels provenant des ferrailles enfournées pour élaborer l'acier ou provenant des échanges avec le laitier ou les réfractaires ou nécessaires aux procédés d'élaboration et de coulée. Des teneurs en Ti ou Zr inférieures à 0,010 % résultent ainsi des ferrailles enfournées et non d'addition volontaire ; des teneurs aussi basses n'ont d'ailleurs pas d'effet sensible sur l'acier. On veillera préférentiellement pour la forgeabilité à ce que la teneur en cuivre reste inférieure à 0,25 % et optionnellement inférieure à 0,10 %. Des teneurs supérieures à ces teneurs peuvent proscrire certains procédés de laminage à chaud de tubes sans soudure et obliger à utiliser des procédés plus coûteux de filage au verre. RELATION COMPOSITION CHIMIQUE ET TENEUR EN FERRITE 8 : Les aciéristes savent équilibrer la composition chimique d'un acier contenant environ 12 % Cr en visant une absence ou une quasi-absence de ferrite ô après traitement thermique à partir d'une relation entre les teneurs des éléments de la composition chimique. Par structure quasiment exempte de ferrite 8, on entend une structure ne contenant pas plus de 2 % de ferrite â et préférentiellement pas plus de 1 % de ferrite ô (mesurée avec une précision absolue de : t1 %). Un exemple d'une telle relation est donné plus loin mais on pourra utiliser toute relation connue publiquement ou non connue publiquement pourvu qu'elle conduise à l'effet recherché. On connaît par exemple le diagramme de Shaeffler ou les diagrammes dérivés de celui-ci qui incorporent notamment l'influence de l'azote (diagramme de De Long) ainsi que le paramètre Md issu de travaux sur les orbitales électroniques mentionné par Ezaki et al. (Tetsu-to-Hagane, 78 (1992) 594). Les figures ci-après illustrent un exemple non limitatif de mode de réalisation de l'invention. La figure 1 représente un diagramme teneur en ferrite 8-teneur en chrome équivalent pour différents échantillons en aciers contenant 8 à 13% Cr traités thermiquement. La figure 2 représente un diagramme de résultats d'essais de forgeabilité sur l'acier F selon l'invention comparativement à d'autres aciers. La figure 3 représente pour le même acier F comparativement à d'autres aciers un diagramme de résultats d'essais de traction à chaud, la figure 3 a) étant relative à la limite d'élasticité et la figure 3 b) à la résistance à la rupture. La figure 4 représente pour le même acier F comparativement à d'autres aciers une courbe de transition de la résilience Charpy V. La figure 5 représente pour le même acier F comparativement à d'autres aciers une courbe de résultats d'essais de rupture par fluage sous charge unitaire constante. La figure 6 représente pour le même acier F comparativement à d'autres aciers une courbe maîtresse de résultats d'essais de rupture par fluage sous différentes charges en fonction du paramètre de Larson-Miller. EXEMPLE DE MODE DE RÉALISATION : Une coulée de laboratoire de 100 kg en acier selon l'invention a été élaborée sous vide (repère F). La figure 1 représente la relation entre un paramètre chrome équivalent (Crequ) issu de la composition chimique et la teneur en ferrite 8 : Crequ = Cr +6Si +4Mo +1,5W +11V +5Nb +8Ti-40C-30N-2Mn-4Ni-2Co-Cu Le paramètre Crequ est issu des travaux de Patriarca et al. (Nuclear Technology, 28 (1976) p. 516). Sur la figure 1, nous avons fait figurer la teneur en ferrite â mesurée par analyse d'image au microscope optique sur un certain nombre de coulées en T91, P91, T92 et X20 en fonction du paramètre Crqu. Cette figure 1 a permis de déterminer la visée analytique de la coulée F à l'intérieur des plages de teneurs des éléments de la composition chimique définies par la revendication 1. On a ainsi visé à obtenir une teneur Crequ inférieure ou égale à 10,5 % et si possible inférieure ou égale à 10,0 % de manière à chercher à obtenir une teneur quasiment exempte de ferrite ô (inférieure à 2 % et préférentiellement inférieure à 1 %) après traitement thermique. Le tableau 1 fournit la composition chimique de cette coulée F et la composition chimique moyenne de nuances connues de l'état de la technique (% en poids) ainsi que la valeur correspondante du paramètre Crqu. type d'acier nuance C Si Mn P S Cr Ni W Mo selon l'invention F 0,12 0,48 0,22 0,013 0,002 11,50 0,23 1,38 0,29 aciers P91 0,10 1,00 comparatifs X20 0,20 0,30 0,45 0,020 0,002 11,50 0, 60-1, 00 (analyse P92 0,10 0,30 0,40 0, 015 0,002 9,00 0,15 1,50 0,40 moyenne) P122 0,10 0,20 0,50 0,015 0,002 11,00 0, 30 1.90 0,40 type d'acier nuance Co V Nb N B AI Cu Crequ selon l'invention F 1, 37 0,24 0,060 0,056 0, 0030 0, 10 9,9 aciers P91-0, 22 0,080 0, 050-0, 02 0,20 10,7 comparatifs X20-0, 30-0, 020-0, 02 0, 20 8, 7 P92-0, 22 0,080 0,050 0,0030 0,02 0,20 10,6 P122-0, 22 0,050 0,050 0,0020 0,02 0,80 10,8 Tableau 1 : composition chimique (en % en poids). Cette coulée F ne comporte pas d'addition de Ca et sa teneur en AI est inférieure à 0,010 % (AI et Ca résiduels d'élaboration). Les lingots obtenus ont été réchauffés à 1250 C puis laminés à chaud en tôle d'épaisseur 20 mm qui a ensuite fait l'objet d'un revenu de détensionnement. Les échantillons pour essais et examens décrits ci-après sont issus de cette tôle. Un échantillon métallographique prélevé en sens long de cette tôle a tout d'abord été examiné au microscope optique après attaque métallographique au réactif de Villela. La présence de ferrite ô est observée sous forme de courts filaments blancs dans les zones ségrégées en éléments alphagènes (Cr, W, Mo...). Sa teneur a été appréciée par analyse automatique d'images à 0,50 %, soit une teneur quasiment nulle. Des échantillons ont ensuite été prélevés dans le sens travers pour effectuer des essais de forgeabilité par traction à chaud à une vitesse moyenne de déformation de 1s-1. Les essais de forgeabilité ont été effectués comparativement sur ces échantillons de la coulée F et sur des échantillons issus d'une barre laminée de diamètre 310 mm en acier P91 et d'une barre laminée de diamètre 230 mm en acier P92. La figure 2 montre les résultats de striction à rupture qui ont été obtenus. On constate que la striction à rupture reste supérieure à 70 % de 1200 à 1320 C et est comparable à celle d'un P92. Un tel comportement est à mettre au compte de la basse teneur en soufre de la coulée F et d'une teneur relativement faible en ferrite 8 à ces températures. On a d'ailleurs vérifié par essais métallographiques l'influence de la température sur la teneur en ferrite ô : voir tableau 2. Température 12000C 12200C 12400C 12600C 1280 C 13000C % ferrite 85% 6% 9% 14% 16% 22% Tableau 2 : évolution de la teneur en ferrite ô à haute température. Les valeurs de teneur en ferrite ô obtenues sont comparables à celles mesurées dans les mêmes conditions sur aciers comparatifs P91, P92. La teneur limitée en ferrite ô sur la coulée F à haute température résulte vraisemblablement de l'absence maîtrisée de ferrite ô à température ambiante. La température de brûlure est par ailleurs supérieure à 1320 C. On peut donc s'attendre à un comportement satisfaisant du matériau F lors d'un perçage à chaud de barres rondes (dites ronds à tubes) entre cylindres selon le procédé Mannesmann si on limite le chauffage des ronds à moins de 1300 C et si possible à 1250 C. Des tubes sans soudure devraient donc pouvoir être produits par de nombreux procédés productifs de laminage à chaud, donc pouvoir être produits à coût relativement bas. Il n'en est pas de même pour les tubes en nuances austénitiques ou en nuances contenant 12 % Cr et 1% de Cu qui nécessitent, au moins pour les tubes de faible diamètre du genre des tubes de surchauffeurs, d'être produits de manière moins productive par filage au verre. Des échantillons dilatométriques ont ensuite été prélevés sur l'acier F selon l'invention et les points de transformation de l'acier au chauffage (Ad, Ac3) et au refroidissement (Ms, Mf) ont été déterminés par dilatométrie. Le tableau 3 montre les résultats obtenus comparativement à des résultats typiques sur des aciers connus. Grade Ac3 [*C] Acl ['C] Ms ['C] Mf [-Cl T/P91 915 820 450 190 T/P92 910 830 470 200 T/P122 905 805 350 X20 965 800 320 Acier 130 Tableau phases. La température Ad de 830 C pour l'acier F est comparable à celle des P91 et P92 et notablement plus élevée que celle du P122 au Cuivre qui ne permet pas une température de revenu supérieure à 7800 C. Un revenu à 8000 C est au contraire tout à fait possible sur l'acier F selon l'invention. Les températures Ms et Mf de début et fin de transformation martensitique restent suffisamment élevées pour que la transformation de l'austénite en martensite soit complète lors du retour à température ambiante. La microstructure et la dureté ont été mesurées après traitement thermique de normalisation durant 20 mn à 1060 C (traitement N1) ou 1080 C (traitement N2) ; les résultats figurent au tableau 4. microstructure dureté HV10 présente invention (F) traitement N1 martensite ( 5 % ferrite 8) 420 traitement N2 martensite (0,5 % ferrite â) 410 acier comparatif P92 martensite ( 5 % ferrite 8) 425 Tableau 4 : résultats après traitement thermique de normalisation. La microstructure et la dureté ont également été mesurées après traitement thermique de normalisation N1 et revenu durant 1 heure à 780 C (T1), 30 mn à 800 C (T2) ou 1 heure à 800 C (T3) : voir résultats au tableau 5. Microstructure dureté HV, o (taille de grains y en mm) présente invention (F) N1+T1 100% de martensite revenue 255 (grains y 0,022 mm) N1+T2 100% de martensite revenue 236 (grains y 0,022 mm) N1+T3 100% de martensite revenue 236 (grains y 0,022 mm) acier comparatif T92 100 % de martensite revenue 220 HV (grains mm) Tableau revenu. On notera une taille fine des grains austénitiques dont la dimension n'excède pas 0, 030 mm. Les caractéristiques mécaniques de traction ont été ensuite évaluées à température ambiante ainsi qu'à 500 et 6000 C = voir résultats au tableau 6 et aux figures 3a et Rm RpO, 2 A5, 65., fs (MPa) (MPa) (%) présente invention (F) N1 + T1 790 615 21 N1 + T2 749 559 25 N1+T3 739 551 24 acier comparatif P92 700 540 23 Tableau 6 : caractéristiques de traction à l'ambiante. Les caractéristiques de résilience Charpy V ont ensuite été mesurées en sens long à des températures d'essais allant de-600 à +400 C après traitements thermiques N1+T1, N1+T2 ou N1+T3. Les résultats obtenus ainsi que ceux sur un tube de diamètre extérieur 356 mm et d'épaisseur 40 mm en P92 sont illustrés à la figure 4. La température de transition de la résilience Charpy V est d'environ 0 C pour la coulée F comme pour les tubes P92. Les caractéristiques de rupture par fluage ont ensuite été déterminées par différents essais à différentes températures sous charge unitaire constante (140 et 120 MPa) comparativement sur l'acier F de la présente invention (traitements thermiques N1+T2 ou N2+T2) et sur un tube en P92. Les résultats de durée d'essai à rupture sous 120 MPa sont illustrés à la figure 5 en fonction du paramètre 1000/T (en 0 K-') classiquement utilisé pour ce type de nuance. Les températures ont été choisies pour que la durée maximale d'essai avoisine 4000 h. La figure 5 permet d'extrapoler pour la charge unitaire d'essais la température correspondant à une durée d'essais de 105 h. On constate que cette température est pour l'acier F au moins égale sinon supérieure à celle de l'acier P92. D'autres essais de rupture par fluage à température constante ont aussi été effectués ou sont en cours à 600 C, 625OC, 650 C. Les résultats de ces essais (ainsi que ceux sous charge unitaire constante) ont été reportés sur la figure 6 sous forme d'un diagramme (courbe maîtresse) donnant log o en fonction du paramètre de Larson-Miller LMP lequel combine la durée et la température d'essai : LMP = 10'. T. (c+log tR) avec c=36 et T et tR respectivement exprimés en K et en heures. Les points figuratifs à symboles pleins concernent les essais rompus ; les autres munis de flèches concernent les essais en cours dont certains devraient dépasser les 104 h. On constate sur la figure 6 que l'ensemble des essais terminés se présentent favorablement par rapport à la courbe maîtresse moyenne et à la bande de dispersion classique des aciers T92 et P92. Des essais d'oxydation à chaud dans la vapeur d'eau ont été entrepris sur produit F à l'état N1+T2 à 6000 et 650 C pendant des durées allant jusqu'à 5000 heures comparativement à différents aciers pour usage à haute température selon ASTM A213 ou selon DIN 17175 : - T22, T23 à faible teneur en Cr (2,25%), - T91, T92 à 9% Cr, - X20, T122 à environ 11% Cr, - TP347H (nuance austénitique à 18% Cr-10% Ni-Nb). Des résultats intermédiaires de gain de masse mesuré par pesée après 1344 h (8 semaines) figurent au tableau 7. Les résultats ont été codés de la manière suivante : - 1 : gain de masse inférieur ou égal à 2 mgicm2 ; - 2 : gain de masse compris entre 2 et 5 mg/cm2 ; - 3 : gain de masse compris entre 5 et 10 mg/cm2 ; - 4 : gain de masse compris entre 10 et 50 mg/cm2 ; - 5 : gain de masse supérieur à 50 mg/cm2. Type d'acier Nuance Code de gain de masse 6000C 6500C Présente invention F 2 2 Aciers T22 (2, 25Cr-1 Mo) 4 5 comparatifs T23 (2, 25Cr-1, 5W-V-Nb-Ti) 4 5 T91 (9Cr-1Mo-V-Nb-N) 3 4 T92 (9Cr-1,8W-V-Nb-N) 3 4 T122 (11Cr-1, 8W-1Cu-V-Nb-N) 34 X20 (11 Cr-1 Mo-V) NA NA TP347H (18Cr-1 ONi-Nb) 2 Tableau 7 : résultats d'essais d'oxydation à chaud au bout de 1344 h. Les échantillons en X20 n'ont pu faire l'objet de mesures à cause d'une importante exfoliation des couches d'oxyde à la sortie des fours ou lors des pesées (résultats indiqués NA dans le tableau). Au contraire les échantillons de la coulée F et sur TP 347H ont montré une absence d'écaillage des couches d'oxyde. On a en outre noté une fine cristallisation des produits d'oxydation sur la coulée F. Ces résultats intermédiaires laissent présager, notamment à 650 C, un comportement à l'oxydation par la vapeur d'eau de la coulée F selon l'invention conforme aux attentes, à savoir une tenue meilleure que celle des P91, P92 et au moins équivalente à celle de l'X20, voire se rapprochant de celle du TP347H. REVENDICATIONS 1. Acier pour usage à haute température, caractérisé en ce qu'il contient en poids : C : 06 à 0, 20 % Si 0, 10 à 1, 00% Mn 0, 10à1, 00% S inférieur ou égal à 0, 010 % Cr 10, 00 à 13, 00% Ni inférieur ou égal à 1,00 % W 1, 00 à 1, 80% Mo tel que (W/2+Mo) est inférieur ou égal à 1, 50 % Co 0, 50 à 2, 00 % V 0, 15 à 0, 35 % Nb 0, 030 à 0, 150% N 0, 030 à 0, 12 % B 0, 0010 à 0, 0100%, ainsi qu'optionnellement au plus 0,050 % en poids d'AI et au plus 0,0100 % en poids de Ca, le reste de la composition chimique étant constitué de fer et des impuretés ou des résiduels résultant des ou nécessaires aux procédés d'élaboration ou de coulée de l'acier. 2. Acier selon la revendication 1, caractérisé en ce que les teneurs en constituants de la composition chimique sont reliées par une relation pour que l'acier après traitement thermique de normalisation entre 1050 et 10800 C et revenu possède une structure martensitique revenue exempte ou quasiment exempte de ferrite #. 3. Acier selon la revendication 1 ou 2, caractérisé en ce que sa teneur en Cr est comprise entre 11,00 % et 13 %. 4. Acier selon l'une quelconque des revendications 1 à 3, caractérisé en ce que sa teneur en Si est comprise entre 0,20 % et 0,60 %. 5. Acier selon l'une quelconque des revendications 1 à 4, caractérisé en ce que sa teneur en C est comprise entre 0, 10 % et 0, 15 %. 6. Acier selon l'une quelconque des revendications 1 à 5, caractérisé en ce que sa teneur en Co est comprise entre 1,00 % et 1,50 %. 7. Acier selon l'une quelconque des revendications 1 à 6, caractérisé en ce que sa teneur en Mo est inférieure ou égale à 0,50 %. 8. Acier selon l'une quelconque des revendications 1 à 7, caractérisé en ce que sa teneur en Mn est comprise entre 0,10 % et 0,40 %. 9. Acier selon l'une quelconque des revendications 1 à 8, caractérisé en ce que sa teneur en Ni est inférieure ou égale à 0,50 %. 10. Acier selon l'une quelconque des revendications 1 à 9, caractérisé en ce que sa teneur en Cu est inférieure ou égale à 0,25 % et préférentiellement inférieure ou égale à 0, 10 %.